(57)【要約】【課題】微粉末且つ低比重であるものの、有効な肥料成分を含む鶏ふん燃焼灰の特性を活かし、さらに鉱酸を加えることなく鶏ふん燃焼灰を利用した粒状複合肥料の製造方法を提供する。【解決手段】鶏ふん燃焼灰と、パームやし燃焼灰との混合物を製造する第１の工程と、前記混合物に水を加えて粒状に造粒化する第２の工程と、粒状にされた前記混合物を乾燥させる第３の工程と、を備えてなる粒状複合肥料の製造方法。【選択図】図１
2008239382.tif 000002
【特許請求の範囲】
【請求項１】
鶏ふん燃焼灰と、パームやし燃焼灰との混合物を製造する第１の工程と、前記混合物に水を加えて粒状物に造粒化する第２の工程と、前記粒状物を乾燥させる第３の工程と、を備えてなる粒状複合肥料の製造方法。
【請求項２】
前記混合物は、鶏ふん燃焼灰が５０〜９８重量％、パームやし燃焼灰が２〜５０重量％からなることを特徴とする請求項１記載の粒状複合肥料の製造方法。
【請求項３】
前記混合物のカリ成分全体（ＴＫ）における水溶性カリ成分（ＷＫ）の割合であるＷＫ／ＴＫが３３〜５８％であることを特徴とする請求項１又は２に記載の粒状複合肥料の製造方法。
【請求項４】
前記第２の工程における造粒化を、容器を回転させて造粒する回転式造粒機により行うと共に、その回転の周速を７５〜１１１ｍ／分とすることを特徴とする請求項１ないし３の何れか一項に記載の粒状複合肥料の製造方法。
【発明の詳細な説明】
【技術分野】
【０００１】
本発明は、鶏ふん燃焼灰の肥料化に関し、より具体的には鶏ふん燃焼灰とパームやし燃焼灰とを原料としてこれを造粒化した粒状複合肥料の製造方法に関する。
【背景技術】
【０００２】
従来、養鶏業で発生する鶏ふんは乾燥や堆肥化によって、農地へ還元されてきたが、その生産工程で発生する悪臭は大きな環境問題となっていた。また、鶏ふん自体水分を多く含むことから堆肥化では減容化できず、農家の引き取りがないときにはその置き場所に困るといった問題もあり有効利用が難しかった。
【０００３】
そのため、鶏ふんを専用鶏ふんボイラー等により焼却処分するケースが増えている。この焼却処分により得られる鶏ふん燃焼灰は、りん、カリウム、マグネシウム、マンガン、亜鉛等の肥料成分を含んでいることから、これまでも肥料として使用されてきた。
【０００４】
鶏ふん燃焼灰の肥料取締法上の位置づけは、それ自体は特殊肥料であるが、特例的に化成肥料の原料としての使用が認められているため、他の原料と混ぜ合わせた形で使用される場合が多い。しかしながら、この使い方では肥料原料の一つとして使われるため、使用量の増大が図り難く、また鶏ふん燃焼灰の持つ特徴が失われてしまい、販売戦略的にも、鶏ふん燃焼灰の優位性を打ち出せない等の問題がある。
【０００５】
このような背景から、単に肥料原料の一つとして使用するだけではなく、鶏ふん燃焼灰の特徴を活かし、付加価値をつけたさまざまな肥料化の技術が提案されている。
【０００６】
例えば、鶏ふん燃焼灰を、他の肥料原料と混合し粒状促進剤（バインダー）と水で造粒する技術が提案されている（特許文献１参照）。肥料としての成分特性が優れているものの極めて軽量で飛散しやすい鶏ふん燃焼灰の利用上の便宜を図ったものである。
【０００７】
また鶏ふん燃焼灰にリン酸を反応させて熟成させて肥効の持続する肥料を提供する技術（特許文献２）、鶏ふん燃焼灰に硫酸を反応させて速緩効性肥料を提供する技術（特許文献３）、鶏ふん燃焼灰にアルカリ土類金属化合物を混合し鉱酸を添加してりん酸カリ複合肥料を製造する技術（特許文献４）、がそれぞれ提案されている。
【０００８】
上記特許文献２〜４に記載の技術では、いずれも硫酸、りん酸等の鉱酸が使用されているのが特徴である。鉱酸を使う目的としては、鶏ふん燃焼灰に含まれるりん酸が難溶解性であるため、鉱酸を加えク溶化し、りん酸の有効度を高めること、次に、鶏ふん燃焼灰が強いアルカリ性であるため、アンモニア系肥料と混合した時のアンモニア揮散を防止すること、さらには鶏ふん燃焼灰の物性が軽量で飛散しやすいパサパサ状態であることから、鉱酸を加え反応物の粘りを利用して造粒しやすくすることなどがあげられる。
【特許文献１】特開平３−１８３６８０号公報
【特許文献２】特開２００５−１２６２５２号公報
【特許文献３】特開２００５−１４５７８５号公報
【特許文献４】特開２００６−２９８７０６号公報
【発明の開示】
【発明が解決しようとする課題】
【０００９】
上記特許文献１〜４に記載の技術は、鶏ふん燃焼灰を肥料として有効に利用することを目的とするものであるが、特許文献１によれば混合する他の肥料との関係において、鶏ふん燃焼灰の肥料成分が有する特徴を有効に活用したものとはいえず、特許文献２〜４によれば、これらの目的を達成するためには、相当量の鉱酸を使って処理物のｐＨを弱酸性側までもっていく必要があり、肥料成分が低下するという問題が発生する。また、一度中和工程で処理した後、別工程で造粒するなど、大掛かりな設備を必要とするばかりでなく、最終製品とするまでに非常に手間がかかる、そして何よりも、鶏ふん燃焼灰そのものはＪＡＳ有機認証資材として認められているにもかかわらず、酸処理することによりＪＡＳ有機認証不適合となってしまうという問題がある。
【００１０】
鶏ふん燃焼灰は、天然物由来でＪＡＳ有機認証適合資材として認められている。特に、ＢＳＥ発生以降は蒸製骨粉の入手がきわめて困難になったため、天然由来の貴重なりん酸源として見直され、有機肥料として使用の増大が望まれているが、そのままでは形状が微粉末で、且つ低比重であるため、施肥時に飛散しやすく作業効率が極端に落ちるという問題がある。このため、機械施肥が可能なように粒状化されているものもあるが、多くは複合肥料タイプの原料の一部に使われているにすぎない。また鶏ふん燃焼灰を主体にした粒状肥料は、上記のように鉱酸を加え造粒しているためＪＡＳ有機認証有機栽培には適合できない。
【００１１】
本発明は、微粉末且つ低比重であるものの、有効な肥料成分を含む鶏ふん燃焼灰の特性を活かし、さらに鉱酸を加えることなく鶏ふん燃焼灰を利用した粒状複合肥料を製造する方法の提供を目的とする。
【課題を解決するための手段】
【００１２】
本発明は、鶏ふん燃焼灰を利用した粒状複合肥料の製造に際し、鶏ふん燃焼灰とパームやし燃焼灰との混合物を造粒化することにより前記課題の解決を図ったものである。
【００１３】
すなわち、前記目的を達成するために本発明が提案するものは、鶏ふん燃焼灰と、パームやし燃焼灰との混合物を製造する第１の工程と、前記混合物に水を加えて粒状物に造粒化する第２の工程と、前記粒状物を乾燥させる第３の工程と、を備えてなる粒状複合肥料の製造方法である。
【００１４】
パームやし燃焼灰には、水溶性カリ成分（ＷＫ）が鶏ふん燃焼灰よりも多く含まれており、この水溶性カリ成分が粒状促進剤（バインダー）として機能するため、本発明では水を加えるだけで造粒化でき、別途粒状促進剤（バインダー）を混入させる必要がない。
【００１５】
前記第１の工程における混合物の製造においては、前記混合物は、鶏ふん燃焼灰が５０〜９８重量％、パームやし燃焼灰が２〜５０重量％からなるものとすることができる。
【００１６】
パームやし燃焼灰が２重量％未満では上記した粒状促進剤（バインダー）として機能する水溶性カリ成分（ＷＫ）が少なくて、前記混合物の造粒化が弱くなり、またパームやし燃焼灰が５０重量％を越えると水溶性カリ成分（ＷＫ）が多くなり、急激に大粒化してその制御が極めて困難になるので好ましくない。
【００１７】
造粒歩留、製品硬度とともに良好な状態にするには前記混合物のカリ成分全体（ＴＫ）における水溶性カリ成分（ＷＫ）の割合、すなわち前記混合物のＷＫ／ＴＫを３３〜５８％とすることが好ましい。
【００１８】
前述した本発明の粒状複合肥料の製造方法において、前記第２の工程における造粒化は、容器を回転させて造粒する回転式造粒機により行うと共に、その回転の周速を７５〜１１１ｍ／分とすることが好ましい。
【００１９】
回転式造粒機には、例えば、容器を傾斜回転する転動式造粒機を使用することができる。
【００２０】
造粒機の周速が上記範囲未満では造粒化した粒の硬度が低くなり、機械施肥等において粉化する割合が高くなり利用効率が低下し、また上記範囲を越えると粒に働く遠心力が強くなり粒から水が浮き出て大粒子化してしまい機械施肥に不適当となるからである。
【発明の効果】
【００２１】
本発明によれば、鶏ふん燃焼灰の造粒化に際して鉱酸を使用することがないので、鶏ふん燃焼灰を使用してＪＡＳ有機認証に適合した有機肥料を提供することができる。
【００２２】
また鶏ふん燃焼灰に、水溶性カリ成分を多く含むパームやし燃焼灰を混合したので、当該水溶性カリ成分がバインダーとなり、別途バインダーを必要とせず、水を加えるだけで造粒化することができる。
【発明を実施するための最良の形態】
【００２３】
以下に本発明を実施する最良の形態としての実施例を示す。
【実施例１】
【００２４】
図１は本発明の粒状複合肥料製造方法の工程概略を説明する図である。
【００２５】
図１に示すように、粒状複合肥料の製造工程は、粒状複合肥料の原料となる鶏ふん燃焼灰１とパームやし燃焼灰２とをミキサーで混合して混合物とする第１の工程（Ｓ１１）と、第１の工程で製造された混合物を造粒機により粒状物に造粒化する第２の工程（Ｓ１２）と、第２の工程で造粒化された粒状物を乾燥させる第３の工程（Ｓ１３）とを備えている。
【００２６】
なお、乾燥後には冷却機等により冷却（Ｓ１４）することで迅速に粒状複合肥料を製造することができる。
【００２７】
また第１の工程では混合の際、十分に原料を分散させることが必要であり、本発明における第１の工程では十分な分散を行うことを混合に伴うものとする。
【００２８】
本発明の粒状複合肥料製造方法で使用する鶏ふん燃焼灰１としては、産卵鶏、育成鶏、ブロイラー養鶏業より排出される鶏ふんを、鶏ふんボイラー等で焼却処分した時得られるものを使用できる。いずれの業種のものであっても使用可能で有る。
【００２９】
ただし、鶏ふん燃焼灰１の中にはエサ、敷料に由来すると思われる含有成分のばらつきがあり、また焼却時の温度、酸素濃度等の焼成条件によりク溶率（ＣＰ／ＴＰ）、すなわちりん酸全体（ＴＰ）に対するク溶性りん酸（ＣＰ）の割合に差があるいろいろな鶏ふん燃焼灰が存在している。
【００３０】
本発明で使用する鶏ふん燃焼灰１は、その処理に鉱酸を使用しないことを大きな特徴とするため、あらかじめ分析を実施し、ク溶率のなるべく高い鶏ふん燃焼灰を選択することが好ましい。
【００３１】
表１は本実施例で使用した鶏ふん燃焼灰の分析例を示すものであり、りん、カリ等の肥料成分を十分に含んだものであることがわかる。
【００３２】
表１中ではりん酸全体（ＴＰ）を（Ｔ．Ｐ２Ｏ５）で、ク溶性りん酸（ＣＰ）を（Ｃ．Ｐ２Ｏ５）で、カリ全体（ＴＫ）を（Ｔ．Ｋ２Ｏ）で、ク溶性カリ（ＣＫ）を（Ｃ．Ｋ２Ｏ）で、水溶性カリ（ＷＫ）を（Ｗ．Ｋ２Ｏ）で、ク溶性苦土（ＣＭｇ）を（Ｃ．ＭｇＯ）でそれぞれ表示している。
【表１】
2008239382.tif 000003
【００３３】
次に、本発明で使用するパームやし燃焼灰２としては、パームやしの果房から果実を除いた空果房、および果実から油を抽出搾取した油かすを燃焼、灰化させたものを使用できる。主として、マレーシア、タイ、インドネシアで産出されるものを使用することができる。
【００３４】
表２は本実施例で使用したパーやしの燃焼灰の分析例を示すものであり、りん、カリ等の肥料成分を十分に含んだものであることがわかる。
【００３５】
表２中では表１と同様に、りん酸全体（ＴＰ）を（Ｔ．Ｐ２Ｏ５）で、ク溶性りん酸（ＣＰ）を（Ｃ．Ｐ２Ｏ５）で、カリ全体（ＴＫ）を（Ｔ．Ｋ２Ｏ）で、ク溶性カリ（ＣＫ）を（Ｃ．Ｋ２Ｏ）で、水溶性カリ（ＷＫ）を（Ｗ．Ｋ２Ｏ）で、ク溶性苦土（ＣＭｇ）を（Ｃ．ＭｇＯ）でそれぞれ表示している。
【００３６】
表２からパームやし燃焼灰２には、鶏ふん燃焼灰１と比較してカリ成分がかなり多く含まれていることが判る。特に、表１と表２とを対比すると、パームやし燃焼灰には混合物の造粒化のための粒状促進剤（バインダー）の役割を有する水溶性カリ成分（ＷＫ）が、鶏ふん燃焼灰よりも約５倍多く含まれており、別途粒状促進剤（バインダー）を混入させる必要がない理由が理解できる。
【００３７】
パームやし燃焼灰の上記成分特性を利用し、鶏ふん燃焼灰と混合することが本発明の特徴点の一つである。
【表２】
2008239382.tif 000004
【００３８】
第１の工程では、鶏ふん燃焼灰１とパームやし燃焼灰２とを混合する比率については、後述する比較例から明らかなように、鶏ふん燃焼灰が５０〜９８重量％、パームやし燃焼灰２〜５０重量％になる範囲で混ぜ合わせることが好ましい。
【００３９】
パームやし燃焼灰が２重量％未満では、対する９８重量％以上となる鶏ふん燃焼灰中にバインダーの機能を発揮する水溶性カリ成分（ＷＫ）が少量しか存在しないため、これらの混合物中に含まれる水溶性カリ成分が少量となってしまい、第２の工程で混合物に水を加えても、結局、造粒性が低下したままとなってしまうからである。
【００４０】
ところが鶏ふん燃焼灰９８重量％以下に対し、パームやし燃焼灰２重量％以上として混ぜ合わせた場合には、造粒歩合、製品硬度ともに向上する。
【００４１】
これは、溶け出した水溶性カリ成分（ＷＫ）のカリ全体（ＴＫ）に対する割合（ＷＫ／ＴＫ）が転動造粒にとって適度な粘りと適度な転がり（流動性）を発生させる範囲となったためと考えられる。
【００４２】
この傾向は混合物のカリ成分全体（ＴＫ）における水溶性カリ成分（ＷＫ）の割合である混合物のＷＫ／ＴＫの比率が高くなるに従い強まるが、パームやし燃焼灰が５０重量％を越えると、鶏ふん燃焼灰１、パームやし燃焼灰２ともに保水性が小さい性質のため、造粒時に含有できる水分が少なくなり、転動により水分が浮き出ることになる。そして同時に水溶性カリ（ＷＫ）の粘りが強すぎることになり急激に大粒化する現象が起こり、造粒の制御が困難となる。またパームやし燃焼灰２の価格が高いため、粒状複合肥料の価格が高くなりすぎるといった経済的問題や、ＰＫ成分のバランス上、Ｋ成分の割合が高くなりすぎ、本肥料の目的とする蒸製骨粉の代用としての使い方が制約される、などの問題が発生する。
【００４３】
造粒歩留、製品硬度が機械施肥に適したものとなるには、ＷＫ／ＴＫの範囲が、鶏ふん燃焼灰５０〜９８重量％とパームやし燃焼灰２〜５０重量％の範囲と、表１及び２の含有成分値等から、３３〜５８％であることが求められる。
【００４４】
機械施肥に適したものとなる条件には、例えば、水稲側条施肥用粒状複合肥料として、粒径が２ｍｍ〜４ｍｍにその大部分が含まれ、硬度が粒径２．０ｍｍ〜２．８ｍｍのものについての圧壊強度の平均が２ｋｇｆ以上、水分１．０％以下、機械施肥に支障がないこと等がある（ＪＡ全農、肥料農薬部「くみあい肥料の品質および銘柄取扱いの考え方」平成１７年７月）。
【００４５】
第１の工程（Ｓ１１）における混合を行う装置、時間については、混合により十分な分散が行われるものであれば特に限定するものではない。
【００４６】
第２の工程（Ｓ１２）における回転式の造粒機については、機械施肥適正のある球状品が得られ、水を加えながら粒度を調整できる転動式造粒機、例えば皿型造粒機、ドラム式造粒機や、その他攪拌式造粒機が好ましい。
【００４７】
皿型造粒機は傾斜した円形容器を回転させ、供給された粉体に適宜液体（水等）を添加して造粒化するものである。またドラム式造粒機は傾斜したドラムを回転させて、ドラムの上方片側から粉体を供給し、下方片側から造粒化された粒状物を排出するものである。攪拌式造粒機は攪拌羽根やスクリューにより混合攪拌しながら適宜液体（水等）を添加して造粒化するものである。
【００４８】
また一度ペレット造粒機でペレット化したものを、回転式整粒機で水を加えながら整粒し、球形化する方法も採用できる。
【００４９】
造粒機はいずれのものでもよいが、比較例３の結果が示すように回転する造粒機の周速を７５〜１１１ｍ／分とすることが望ましい。周速が７５ｍ／分未満では成形した粒の硬度が機械施肥に適した上記条件より低くなり、機械施肥やまたＢＢ肥料原料として使用する際、粉化等の支障をきたすからである。逆に１１１ｍ／分を越えると粒から水分が浮き出る現象が発生して粒が大型化して機械施肥に適した上記粒径の範囲を超えてしまうからである。
【００５０】
第３の工程の乾燥（Ｓ１３）、そしてその後の冷却（Ｓ１４）における装置機器については、造粒品の崩壊を最小限に留めるものであれば、特に限定されるものでなく、支障のない範囲で乾燥機、冷却機を選択できる。
【００５１】
以下、本発明の粒状複合肥料の製造方法を用いて製造した粒状複合肥料について、比較例と対照しつつ、原料の配合比率、造粒機の周速値等と、製造される粒状複合肥料の性状等の関係について試験を行って検討した結果を説明する。
【００５２】
（比較検討試験１）
鶏ふん燃焼灰およびパームやし燃焼灰をそれぞれ目幅１．４ｍｍの篩いを通し、１．４ｍｍ以下の粉状のサンプルを得て、これを造粒用の原料とした。次に鶏ふん燃焼灰に対するパームやし燃焼灰の混合比率（重量％）が１００：０、９５：５、８５：１５、７０：３０、５０：５０、４０：６０となるように計量し、よく混合して分散したものを６試験区、各２ｋｇ準備した。
【００５３】
次にサンプル２ｋｇを皿型造粒試験機に投入した後、造粒機を回転（周速４０ｍ／分）させ、スプレイで水を噴霧しながら造粒操作を行った。造粒が完了したら造粒機の回転を止め、得られた造粒物を取り出した。次のサンプルも同様の操作を行い６種類の造粒物を得た。
【００５４】
そして、得られた造粒物を棚型通気乾燥機に入れ、９０℃、５時間乾燥した。乾燥した造粒物は目幅が２ｍｍ、および４ｍｍの篩いでふるい、粒径が２〜４ｍｍのものを製品サイズとしてその歩留まりを求めた。さらに各試験区の製品粒を木屋式硬度計により硬度を測定した（１５粒平均）。また別途、各試験区の乾燥前の造粒物の水分を求めた。各試験区の配合割合を表３、造粒結果を表４にそれぞれ示す。
【表３】
2008239382.tif 000005
【表４】
2008239382.tif 000006
【００５５】
上記表３、表４を参照すると、パームやし燃焼灰が０のものに比べ、パームやし燃焼灰を加えた試験区において、混合割合が増える程、歩留の向上、硬度の上昇、造粒水分の低下（乾燥エネルギーの低減）の効果が見られた。
【００５６】
ただし、パームやし燃焼灰を６０重量％使用した試験区は逆に歩留の低下が見られた。また、硬度は全般的に低い傾向となった。これは使用した皿型造粒試験機が小型で周速が４０ｍ／分までしか上げられず、十分な圧密作用が得られなかったためで、機械施肥の実用に耐えうる硬度（上記した圧壊強度の平均が２ｋｇｆ以上）とするためには、十分な周速が得られる大型機が必要と考えられた。
【００５７】
（比較検討試験２）
鶏ふん燃焼灰１およびパームやし燃焼灰２をそれぞれ目幅１．４ｍｍの篩いをとおし、粒径１．４ｍｍ以下の粉状のサンプルを得、これを造粒用原料とした。そして鶏ふん燃焼灰とパームやし燃焼灰の混合比率（重量％）が、１００：０、９８：２、９７：３、９５：５、９０：１０となるように計量し、よく混合、分散したものを５試験区、各２ｋｇ準備した。
【００５８】
次にサンプル２ｋｇをステンレス製ボールにいれ、一定量の水を加え移植用スコップでよく混合した、これをペレット造粒機（ディスクペレッター）により押出し成形し、直径３ｍｍの円柱状ペレット成型品を得た。
【００５９】
次に成形物を回転式整粒機（マルメライザー）に入れ、周速１１１ｍ／分で、６０秒間整粒した。他のサンプルも同様の操作を行い５種類の造粒物を得た。そしてこれら造粒物を棚型通気乾燥機に入れ９０℃、５時間乾燥した。乾燥した造粒物は２ｍｍ、及び４ｍｍの篩いでふるい、粒径２〜４ｍｍのものを製品サイズとし歩留まりを求めた。
【００６０】
各試験区の製品粒を木屋式硬度計により硬度を測定した（１５粒平均）。また別途、各試験区の乾燥前の造粒物の水分を求めた。以下、各試験区の配合割合を表５、造粒結果を表６に示す。
【表５】
2008239382.tif 000007
【表６】
2008239382.tif 000008
【００６１】
比較検討試験２における造粒法においては、一度ペレットで成形しているため、パームやし燃焼灰が０の試験区（試験Ｎｏ．７）でも高い歩留まりを示したが、パームやし燃焼灰を加えた試験区ではさらに歩留まりが上昇し、硬度において顕著な差があらわれた。
【００６２】
表５、６を参照すると、パームやし燃焼灰を２重量％以上加えた試験区（試験Ｎｏ．９〜１２）では、パームやし燃焼灰が０の試験区（試験Ｎｏ．７）及びパームやし燃焼灰を１重量％加えた試験区（試験Ｎｏ．８）と比較して顕著な歩留まりの上昇、硬度の上昇がパームやし燃焼灰を２重量％加えたところを境界として見られた。
【００６３】
また、ＷＫ／ＴＫ（％）の最適な範囲は、表５を参照すると３３％以上の範囲とし、また比較検討試験１の表３からは５８％以下の範囲とすること望ましいと判明した。よってＷＫ／ＴＫ（％）は、３３％以上５８％以下の範囲にとることで、製品サイズの粒径（２ｍｍ〜４ｍｍ）となる歩留が高く、硬度も機械施肥に適したものが得られることが判明した。
【００６４】
（比較検討試験３）
鶏ふん燃焼灰およびパームやし燃焼灰をそれぞれ目幅１．４ｍｍの篩いをとおし、粒径１．４ｍｍ以下の粉状のサンプルを得て、これを造粒用原料とした。そして鶏ふん燃焼灰とパームやし燃焼灰の混合比率（重量％）が９７：３になるように計量し、よく混合、分散したものを６ｋｇ準備した。
【００６５】
次にサンプル６ｋｇをステンレス製ボールに入れ、水４２０ｇを加え移植用スコップでよく混合した。これをペレット造粒機（ディスクペレッター）により押出し成形し、直径３ｍｍの円柱状ペレット成形品約６．５ｋｇを得た。
【００６６】
次に、この内から成形物１ｋｇを取り出し回転式整粒機（マルメライザー）に投入した。そして回転式整粒機の周速を４４ｍ／分に設定して作動させ、６０秒間整粒した。同様に成形物を１ｋｇずつ回転式整粒機に投入し、６０秒間の整粒時間は一定とするが、周速にそれぞれ段階を設け、４種類の造粒物を得た。
【００６７】
上記の造粒物を棚型通気乾燥機に入れ、９０℃、５時間乾燥した。乾燥した造粒物は目幅２ｍｍ、および４ｍｍの篩いでふるい、ふるい分けたものを計量し粒度分布割合を求めた。粒径２〜４ｍｍの造粒物を製品サイズとしてその歩留まりを求めた。各試験区の製品粒を木屋式硬度計により硬度を測定した（１５粒平均）。以下、各試験区の整粒機の周速を表７に、その造粒結果を表８に示す。
【表７】
2008239382.tif 000009
【表８】
2008239382.tif 000010
【００６８】
表７、表８を参照すると、周速４４ｍ／分の試験区においては、十分な圧密作用が得られず、後述する周速７５ｍ／分〜１１１ｍ／分の範囲と比較して歩留が低く、硬度も低いことが判明する。周速７５ｍ／分〜１１１ｍ／分の範囲では、適度な圧密作用が得られ、歩留、硬度とも十分な高さの数値が得られた。
【００６９】
一方、周速１４１ｍ／分の試験区においては硬度は高くなるものの、整粒中に粒の成長（大型化）が起こり、粒径４ｍｍ以上の粒度分布が増加し、製品歩留（製品サイズ粒径２〜４ｍｍ）が低下した。
【００７０】
上記のように、回転式造粒する整粒機を使用する際に、周速を７５ｍ／分〜１１１ｍ／分の範囲において、歩留、硬度とも十分な高さの顕著な数値が得られた。
【００７１】
（試験例１）
配合適正試験：
比較検討試験２で作成した粒状品（鶏ふん燃焼灰９７：パームやし燃焼灰３）の物理性を次の方法で測定した。
【００７２】
嵩比重：サンプル約４００ｇを５００ｍＬのメスシリンダーに入れ、メスシリンダーの底を軽く３回たたく。容積を目盛りで読み取り、重量は中身を自動天秤で量る。同じ操作を３回行い平均を求める。
【００７３】
硬度：木屋式硬度計で１５粒の硬度を測定し、その平均を求める。
【００７４】
安息角：三輪式安息角測定器（筒井理化学製）で測定。同じ操作を２回行い平均を求める。
【００７５】
粉化率：
あらかじめサンプルを目幅１．７ｍｍの篩いでふるい、１．７ｍｍ未満の粉を除去する。１．７未満の粉を除去したサンプル２５０ｇを５００ｍＬのスチロール棒瓶に入れ、蓋をした後、往復振とう機（ＴＡＩＴＥＣ製ＲＥＣＩＰＲＯ  ＳＨＡＫＥＲ  ＳＲ−２Ｗ、振とう設定：３００ｍｉｎ−１）で１５分間振とうする。振とう後のサンプルを再び１．７ｍｍの篩いでふるい、篩下部分の比率を求める（重量％）ことにより粉化率とした（本明細書において「当社法」という）。
【００７６】
測定結果を表９に示し、次に同じサンプルを目幅４．０、３．３６、２．８３、２．０ｍｍの篩いを使ってふるいわけ、粒度分布を測定した。この測定結果を表１０に示す。
【表９】
2008239382.tif 000011
【表１０】
2008239382.tif 000012
【００７７】
表９より、重量％で鶏ふん燃焼灰９７重量％：パームやし燃焼灰３重量％の混合比のものの硬度は４．３（ｋｇｆ）、粉化率は０．８９％となり、機械施肥に適した条件の基準値（表９の欄外に記載したＪＡ品質基準）を満たし、さらにその他安息角も３６．５度であり、基準値４０度以下（ＪＡ品質基準値）を十分満足するものであることが判明した。
【００７８】
また表１０より造粒品粒度分布も、上記基準値（ＪＡ品質基準値：粒径が２〜４ｍｍに大部分収まること）内に入るものが殆どであり、十分満足する結果となった。
【００７９】
（試験検討試験４）
アンモニア揮散試験
比較検討試験２で作成した試験Ｎｏ．７、８、９、１０のサンプルについてｐＨと粉化率を以下の方法で測定した。
【００８０】
ｐＨ：肥料分析法  ３．３．１による（１９９２年版、農林水産省農業環境技術研究所発行
粉化率：試験例１で説明した当社法
測定結果を表１１に示す。
【表１１】
2008239382.tif 000013
【００８１】
次に、上記で粉化率を測定した後のサンプル（１．７ｍｍの篩いでふるい、篩下部分を戻したもの）と、粒状りん酸アンモニウムとを表１２の重量割合で混ぜ合わせた配合肥料を作成した。
【表１２】
2008239382.tif 000014
【００８２】
作成した配合肥料サンプル１ｋｇをチャック付きポリ袋につめ密封した。密封してから３０分経過した後、各チャック付きポリ袋にガス検知管を差し込み、アンモニア濃度を測定した。
【００８３】
次に、３０℃のインキュベイター中に５袋段積みにし、板を一枚上に置き、更に２０ｋｇの錘を載せて加重した。この状態で保管し、１週間後に取り出して、前記と同様に、各チャック付きポリ袋にガス検知管を差し込み、アンモニア濃度を測定した。
【００８４】
測定結果を表１３に示す。
【表１３】
2008239382.tif 000015
【００８５】
粒状鶏ふん燃焼灰は、ｐＨがアルカリ性であるためアンモニア態窒素を含む原料と配合した場合、アンモニア揮散が心配されたが、表１３のような結果となった。
【００８６】
サンプル作成直後に比べ、１週間後は加温と加重により揮散が助長され、アンモニア濃度は高まったが、最高の区でも１５ｐｐｍに留まり、アンモニア揮散が問題となる濃度３０ｐｐｍには達しなかった。
【００８７】
また、試験Ｎｏ．１１の粒状りん酸アンモニウム単独でも１０ｐｐｍのアンモニア揮散があることを考え合わせると、粒状鶏ふん燃焼灰を混合したことによる影響は少なく、粉化率０．８９％の試験Ｎｏ．１５でアンモニア濃度の上昇はほとんどなく（４ｐｐｍから８ｐｐｍ）、粉化率１．１０％の試験Ｎｏ．１２でアンモニア濃度がやや上昇した（４ｐｐｍから１３ｐｐｍ）。
【００８８】
以上のことから、ｐＨよりも粉の影響が大きいと推察され、粉化率１．０％以下の粒状鶏ふん燃焼灰であれば、配合原料としての適正があると考えられる。
【００８９】
上記したように、本発明の粒状複合肥料の製造方法によれば、鶏ふん燃焼灰の肥料特性を十分に活かした肥料が提供でき、鶏ふん燃焼灰の造粒化に際して鉱酸を使用することがないので、ＪＡＳ有機認証に適合した鶏ふん燃焼灰使用の有機肥料を提供できる。
【００９０】
また鶏ふん燃焼灰に、水溶性カリ成分を多く含むパームやし燃焼灰を混合したので、当該水溶性カリ成分がバインダーとなり、別途バインダーを必要とせず、水を加えるだけで造粒化することができる。
【産業上の利用可能性】
【００９１】
本発明の製造方法により製造した鶏ふん燃焼灰とパームやし燃焼灰とを混合してなる粒状複合肥料は、ク溶性りん酸、ク溶性カリ、水溶性カリ、ク溶性苦土（マグネシウム）を含む比較的暖効的な肥料である。粒状促進剤（バインダー）を使用することなく、天然物由来の原料のみを水で造粒した粒状品であるため、機械施肥可能であるばかりでなく、ＪＡＳ有機認証にも適合する肥料として利用できる。また鶏ふん燃焼灰の積極的な利用を通じて、鶏ふんの処理に貢献できる。
【図面の簡単な説明】
【００９２】
【図１】本発明の粒状複合化肥料の製造方法の工程概略を説明する図。
【符号の説明】
【００９３】
１  鶏ふん燃焼灰
２  パームやし燃焼灰
【図１】
2008239382.tif 000016